(57)【要約】【課題】反応温度が比較的低い低温反応領域における一酸化炭素変成用触媒として、従来用いられている銅系触媒に比べ、さらに高い低温活性を示しかつ触媒劣化が少なく、しかも、銅系触媒が持つ酸素に対する被毒性を有さない優れた触媒を提供する。【解決手段】白金と亜鉛−クロム複合酸化物からなる触媒を用いる。【選択図】なし【特許請求の範囲】
【請求項１】
白金と亜鉛−クロム複合酸化物からなる一酸化炭素変成用触媒。
【請求項２】
触媒中に含まれる白金量が、金属白金として、金属白金と亜鉛−クロム複合酸化物の合計量に対して、１〜５０重量％の範囲である請求項１記載の一酸化炭素変成用触媒。
【請求項３】
触媒中に含まれる亜鉛／クロムの原子比が、０．０５〜２０の範囲である請求項１記載の一酸化炭素変成用触媒。
【請求項４】
請求項１から３に記載の触媒の存在下、少なくとも水蒸気と一酸化炭素からなるガス中の一酸化炭素濃度を低減させる一酸化炭素の変成方法。
【請求項５】
請求項１から３に記載の触媒の存在下、少なくとも水蒸気と一酸化炭素からなるガスに酸素を導入して反応させることにより一酸化炭素濃度を低減させる一酸化炭素の変成方法。
【発明の詳細な説明】
【０００１】
【発明の属する技術分野】
本発明は、３００℃程度の低い温度領域でも一酸化炭素を効率的に変成でき、経時的な活性低下も少ない一酸化炭素変成用触媒、並びに、該触媒の存在下少なくとも水蒸気と一酸化炭素からなるガス中の一酸化炭素濃度を低減させる一酸化炭素の変成方法、及び該触媒の存在下少なくとも水蒸気と一酸化炭素からなるガスに酸素を導入し反応させることにより一酸化炭素濃度を低減させる一酸化炭素の変成方法に関する。このような低温活性に優れ寿命の長い触媒は、一酸化炭素と水蒸気から残存一酸化炭素の少ない高純度水素を製造する場合や水素ガス中に含まれる一酸化炭素を低減させる場合の有利な工業的技術手段となる。
【０００２】
【従来の技術】
一酸化炭素と水蒸気から水素を生成させる一酸化炭素変成反応は化学工業の重要な工程で古くから知られている。近年、需要の増大が予想される水素の供給法として炭化水素或いはアルコールなどを改質して水素を得る方法が広く研究されている。しかし、この方法で水素を発生させる場合、使用する原料や改質の方法により濃度に違いはあるものの、改質に伴なう一酸化炭素の副生が避けられず、この副生した一酸化炭素の濃度を低減するために、一酸化炭素変成反応が用いられている。
【０００３】
従来、この一酸化炭素変成反応に用いられる触媒としては、反応温度が比較的低い低温シフト反応領域においては銅系触媒が、比較的高い高温シフト反応領域においては鉄−クロム系触媒が一般的に用いられてきた。
しかし、銅系触媒は、鉄−クロム系触媒に比較して低温領域での一酸化炭素変成活性が高いとはいえ、３００℃近くにもなると触媒活性の低下が著しく、また経時的な触媒活性の低下も大きく、満足できるとは言い難い状況にあった。しかも、銅系触媒では使用前に還元処理を施して触媒を賦活する必要があり、その際起こる発熱により触媒層温度が上がるため温度管理に細心の注意を払わならなければならないという問題があった。さらに、一度活性化しても、装置停止時などに酸素が混入した場合、改めて賦活し直さなければない欠点があった。
【０００４】
炭化水素或いはアルコール等を改質して得られる水素含有ガスを、定置型或いは車載型燃料電池等に用いる場合、燃料電池の種類によって、例えば固体高分子型燃料電池の場合、一般的に電極触媒がある濃度以上の一酸化炭素に曝され続けると劣化してしまうため、水素含有ガスを燃料電池に導入する以前に、何らかの方法を講じて共存している一酸化炭素を電極触媒に影響を与えない程度まで低減する必要がある。多くの場合、一酸化炭素は燃料電池のガス導入部の前に設置された水素精製装置で行われる選択的酸化反応によってｐｐｍオーダーまで低減されるが、この水素精製装置での一酸化炭素除去性能を長期間に亘って高い状態で保持するためには、改質器から出てくる水素含有ガス中の一酸化炭素そのものをできる限り低減させるとともに、選択的な一酸化炭素の変成活性に優れた寿命の長い触媒が不可欠である。
【０００５】
然るに、これら問題の解決に適う水素精製装置が提案されているが（例えば、特許文献１、２、３参照。）、これらの技術において、一酸化炭素濃度が効果的に低減されると記載されてはいるものの、触媒の使用量に関して不明であり、その性能は明確ではない。
【０００６】
【特許文献１】
特開２０００−３０２４１０号公報
【特許文献２】
特開２００１−３４２００５号公報
【特許文献３】
特開２００２−６０２０６号公報
【０００７】
【発明が解決しようとする課題】
本発明の目的は、反応温度が比較的低い低温シフト反応領域における一酸化炭素変成用触媒として、従来用いられている銅系触媒に比べて、さらに高い低温活性を示しかつ寿命の長い新たな触媒を提供することにある。また、併せて銅系触媒が持つ酸素に対する被毒性の問題を伴わない工業的に優れた触媒を提供することにある。
【０００８】
【課題を解決するための手段】
本発明者らは、上記のごとき課題を有する一酸化炭素の変成方法について鋭意検討した結果、一般的に、低温領域における一酸化炭素の変成活性が銅系触媒に比較して劣る貴金属触媒を含有させた、白金と亜鉛−クロム複合酸化物からなる触媒が、３００℃程度の低い温度領域でも、銅系触媒に比べて高い活性を示し、より少ない触媒量においても、すなわち高負荷条件でも効率よく一酸化炭素濃度を低減でき、しかも銅系触媒に比較して経時的な活性低下を小さくできることを見いだした。また、この白金と亜鉛−クロム複合酸化物からなる触媒では、使用を開始するに際して触媒の賦活処理を必要としないばかりか、酸素を導入して反応させることにより、さらに効率良く一酸化炭素濃度を低減できることを見出し本発明を完成するに至った。
【０００９】
すなわち、本発明は、以下の（１）から（５）に示す、白金と亜鉛−クロム複合酸化物からなる一酸化炭素変成用触媒、並びに該触媒の存在下少なくとも水蒸気と一酸化炭素からなるガス中の一酸化炭素濃度を低減させる一酸化炭素の変成方法、及び該触媒の存在下少なくとも水蒸気と一酸化炭素からなるガスに酸素を導入し反応させることにより一酸化炭素濃度を低減させる一酸化炭素の変成方法に関するものである。
（１）白金と亜鉛−クロム複合酸化物からなる一酸化炭素変成用触媒。
（２）触媒中に含まれる白金量が、金属白金として、金属白金と亜鉛−クロム複合酸化物の合計量に対して、１〜５０重量％の範囲である（１）記載の一酸化炭素変成用触媒。
（３）触媒中に含まれる亜鉛／クロムの原子比が、０．０５〜２０の範囲である（１）記載の一酸化炭素変成用触媒。
（４）（１）から（３）に記載の触媒の存在下、少なくとも水蒸気と一酸化炭素からなるガス中の一酸化炭素濃度を低減させる一酸化炭素の変成方法。
（５）（１）から（３）に記載の触媒の存在下、少なくとも水蒸気と一酸化炭素からなるガスに酸素を導入して反応させることにより一酸化炭素濃度を低減させる一酸化炭素の変成方法。
【００１０】
【発明の実施の形態】
本発明における白金の原料について特に制限はないが、例えば、酸化白金、塩化白金酸及びそのアルカリ金属塩、白金アセチルアセトナート、並びにジニトロジアンミン白金等が使用できる。また、水に溶解させて触媒を調製する場合には塩化白金酸カリウムを用いるのが好ましい。一方、亜鉛及びクロム複合酸化物の原料となる亜鉛及びクロムについても特に制限はない。
【００１１】
本発明の触媒中に含まれる白金含量は、金属白金として、金属白金と亜鉛−クロム複合酸化物の合計量に対して、１〜５０重量％の範囲であることが好ましく、５〜３０重量％であることがより好ましい。１重量％より少ない場合には活性の低下が認められ、５０重量％より多い場合には貴金属である白金当たりの活性が低下することとなり経済的に不利である。
また、亜鉛／クロムの原子比は０．０５〜２０の範囲であることが好ましく、０．１〜１０であることがより好ましい。亜鉛／クロムの原子比が０．０５より小さかったり、２０より大きかった場合には一酸化炭素の変成活性が相対的に小さくなる。
【００１２】
本発明における、白金と亜鉛−クロム複合酸化物からなる触媒の調製法に特に制限はない。亜鉛及びクロム成分を溶解させた水溶液と沈澱剤から、共沈澱法により亜鉛−クロム複合酸化物の前駆体を得、これを濾過洗浄後、乾燥或いは焼成し必要に応じ粉砕を行なった後、白金塩の水溶液中に分散させ、ここへ沈澱剤あるいは還元剤を用いて白金を析出させる方法、亜鉛−クロム複合酸化物に白金を含浸させる方法、白金、亜鉛、及びクロムの３成分を溶解させた水溶液と沈澱剤から共沈澱法により沈澱を生成させる方法等がある。
【００１３】
水溶液中で沈澱法により白金を析出させる場合、沈殿剤としては水酸化ナトリウム、水酸化カリウム、炭酸ナトリウム、炭酸カリウム、及び炭酸水素ナトリウムなどのアルカリ化合物が用いられる。沈殿物調製時の沈澱剤の量は、溶液中に含まれる白金塩の化学等量の１〜２倍、好ましくは１．１〜１．６倍が適当である。１倍を下回る場合は沈殿物の生成量が不充分となり、２倍を上回る場合には余剰となり経済的に不利となる。
沈澱調製時の温度は２０〜９０℃、好ましくは３５〜８５℃である。２０℃より低い場合には沈殿物の熟成が不足となり、９０℃より高い場合には沈澱剤添加時の発熱やそれに伴なうスラリー突沸の危険性が増す。
なお、沈澱法により得られた沈澱は沈澱剤や原料由来の塩化物やアルカリ金属等を除去するためイオン交換水、蒸留水などで洗浄するのが好ましい。
【００１４】
上記のようにして得られた沈澱は、乾燥・焼成し、必要に応じ破砕して大きさを揃えて、或いは成型して使用される。また、スラリーの乾燥品、或いは乾燥・焼成したものを粉砕し、水に懸濁させ、必要に応じてアルミナゾルのようなバインダーを添加して、担体及び担体構造物に担持して使用することができる。この場合、担持後乾燥して、或いは再度焼成した上で使用することができる。
【００１５】
本発明の触媒を用いることによって、少なくとも水蒸気と一酸化炭素からなるガス中の一酸化炭素濃度を効率的に低減することができる。変成対象となるガスには水蒸気、一酸化炭素の他に、水素、二酸化炭素、窒素等のガスが含まれていてもなんらかまわない。
また、本発明において酸素を導入して反応させる場合、酸素含有ガスとして空気を用いることもできる。酸素濃度としては０．１〜５％が好ましく、０．２〜２％がより好ましい。酸素濃度が０．１％を下回る場合は酸素導入効果が小さく、逆に５％を上回る場合には発熱が大きくなりすぎ危険を伴う可能性がある。
【００１６】
【実施例】
本発明を以下の実施例により説明する。なお本発明はこれらの実施例により限定されるものではない。
（触媒調製）
触媒Ａ
炭酸ナトリウム（無水）１３８ｇを１０００ｍＬのイオン交換水とともに５Ｌの丸底フラスコに入れ溶解し６０℃とした。これに、硝酸亜鉛六水和物２３８ｇと硝酸クロム九水和物８０ｇをイオン交換水８００ｍＬに溶解し６０℃とした溶液を注加し３０分間攪拌した。得られたスラリー状の沈殿物を含む混合液を濾過し、沈澱をイオン交換水１２Ｌで洗浄した。続いて８０℃で乾燥し、その後、３８０℃にて２時間焼成することにより、亜鉛／クロムの原子比が４となる亜鉛−クロム複合酸化物７９．８ｇを得た。
この亜鉛−クロム複合酸化物の粉末１５ｇを分散させた６５℃の水溶液５００ｍＬに、塩化白金酸カリウム１３．８ｇを溶解させた６５℃の水溶液５００ｍＬを加えた。３０分後に１ＮＫＯＨ水溶液６６ｍＬを加え、６５℃にて６０分間攪拌した。その後濾過して、濾液中の塩素が１ｐｐｍ以下になるまで水洗浄を繰り返した。そして８０℃で乾燥させた後に、３８０℃で２時間焼成し、白金と亜鉛−クロム複合酸化物からなる触媒２０．８ｇを得た。
この触媒をスラリー濃度２５重量％の条件で湿式粉砕し、これにアルミナゾルを混合してスラリーとした後、コージェライト製のハニカム（４００セル／平方センチ）に、浸漬、過剰分の吹き飛ばし、及び乾燥という工程を繰り返し、乾燥後の触媒担持量が２００ｇ／Ｌになるように触媒を担持した。これを触媒Ａとする。
【００１７】
触媒Ｂ
炭酸ナトリウム（無水）１３８ｇを１０００ｍＬのイオン交換水とともに５Ｌの丸底フラスコに入れ溶解し６０℃とした。これに硝酸亜鉛六水和物２９８ｇをイオン交換水８００ｍＬに溶解し６０℃とした溶液を注加し、３０分間攪拌した。得られたスラリー状の沈殿物を含む混合液を濾過し、沈澱をイオン交換水１２Ｌで洗浄した。続いて８０℃で乾燥し、その後、３８０℃にて２時間焼成することにより、酸化亜鉛８０．９ｇを得た。
この酸化亜鉛の粉末１５ｇを分散させた６５℃の水溶液５００ｍＬに、塩化白金酸カリウム１３．８ｇを溶解させた６５℃の水溶液５００ｍＬを加えた。３０分後に１ＮＫＯＨ水溶液６６ｍＬを加え、６５℃にて６０分間攪拌した。その後濾過して、濾液中の塩素が１ｐｐｍ以下になるまで水洗浄を繰り返した。そして８０℃で乾燥させた後に、３８０℃で２時間焼成し、白金と酸化亜鉛からなる触媒２０．７ｇを得た。
この触媒をスラリー濃度２５重量％の条件で湿式粉砕し、アルミナゾルを混合してスラリーとした後、コージェライト製のハニカム（４００セル／平方センチ）に、浸漬、過剰分の吹き飛ばし、及び乾燥という工程を繰り返し、乾燥後の触媒担持量が２００ｇ／Ｌになるように触媒を担持した。これを触媒Ｂとする。
【００１８】
触媒Ｃ
炭酸ナトリウム（無水）１７７ｇを１０００ｍＬのイオン交換水とともに５Ｌの丸底フラスコに入れ溶解し４０℃とした。ここに硫酸銅（５水塩）３１５ｇとホウ酸１９．７ｇをイオン交換水８００ｍＬに溶解して４０℃に調節した溶液を注加し、続いて酸化亜鉛７７．０ｇをイオン交換水３００ｍＬに分散したスラリーを加え、直ちに炭酸ガスを６Ｌ／ｈの割合で吹き込んだ。１時間後８０℃に昇温し３０分保持した。炭酸ガスの吹き込みは２時間で停止し、次いで６０℃まで冷却した。ここに硫酸アルミニウム４９ｇをイオン交換水４５ｍＬに溶解した溶液と水酸化ナトリウム１０．２ｇを７０ｍＬのイオン交換水に溶解した溶液とから調製したスラリーを加え２０分間攪拌した。このように調製した混合スラリーを濾過し、０．０５％  の水酸化ナトリウム水溶液１２Ｌとイオン交換水３Ｌで洗浄した。続いて８０℃で乾燥後、焼成し、Ｃｕ−Ｚｎ−Ａｌ触媒を１９０ｇ得た。この触媒をスラリー濃度２５重量％の条件で湿式粉砕した後、アルミナゾルを混合したスラリーにコージェライト製のハニカム（４００セル／平方インチ）を浸漬、過剰分の吹き飛ばし、及び乾燥という工程を繰り返し、乾燥後の触媒担持量が２００ｇ／Ｌになるように触媒を担持した。これを触媒Ｃとする。
【００１９】
（一酸化炭素変成反応）
実施例１
管型反応器に触媒Ａ  ７．２ｇを充填し、窒素ガスを１００ｍＬ／ｍｉｎ．流通させながら反応器温度を２００℃に昇温した。続いて窒素ガスの代わりに組成が一酸化炭素２０％、二酸化炭素６％、水素７４％のガスを１００ｍＬ／ｍｉｎ．の流速で導入し、続いて反応器手前の蒸発器を通じて水を供給し、入口ガスの組成が一酸化炭素１５％、二酸化炭素４．５％、水素５６．２％、水２４．３％、ＧＨＳＶ（ガス空間速度）１５５１３（ｈ−１）となるように調節した。次いで、各々１５分を掛けて所定の温度に昇温した後、反応を開始した。反応ガスの組成はガスクロマトグラフィにより分析した。結果を表１に示す。
【００２０】
実施例２
管型反応器に触媒Ａ  ７．２ｇを充填し、窒素ガスを１００ｍＬ／ｍｉｎ．流通させながら反応器温度を２００℃に昇温した。続いて窒素ガスの代わりに組成が一酸化炭素２０％、二酸化炭素６％、水素７４％のガスを１００ｍＬ／ｍｉｎ．の流速で導入し、続いて反応器手前の蒸発器を通じて水を供給し、入口ガスの組成が一酸化炭素１５％、二酸化炭素４．５％、水素５６．２％、水２４．３％、ＧＨＳＶ  １５５１３（ｈ−１）となるよう調節した。続いて空気を導入して入口ガスの組成が一酸化炭素１４．３％、二酸化炭素４．３％、水素５３．４％、酸素１％、窒素３．９％、水２３．１％、ＧＨＳＶ  １６３１７（ｈ−１）となるよう調節した。次いで、各々１５分を掛けて所定の温度に昇温した後、反応を開始した。反応ガスの組成はガスクロマトグラフィにより分析した。結果を表１に示す。
【００２１】
実施例３
管型反応器に触媒Ａ  ７．２ｇを充填し、反応器設定温度を３００℃にした以外は実施例１と同様に反応を行い、反応成績の経時変化を調べた。結果を表２に示す。
【００２２】
比較例１
触媒Ｂ  ７．１ｇを用いた以外は実施例１と同様とした。結果を表１に示す。
【００２３】
比較例２
触媒Ｂ  ７．１ｇを用いた以外は実施例２と同様とした。結果を表１に示す。
【００２４】
比較例３
管型反応器に触媒Ｃ  ７．３ｇを充填し、窒素ガスを１００ｍＬ／ｍｉｎ．流通させながら反応器温度を２００℃に昇温した。続いて窒素ガスの代わりに組成が一酸化炭素２０％、二酸化炭素６％、水素７４％のガスを１００ｍＬ／ｍｉｎ．の流速で導入し触媒の賦活処理を行った。触媒層の発熱がおさまった後、前記導入ガスの流量を高めてから、反応器手前の蒸発器を通じて水を供給し、入口ガスの組成が一酸化炭素１５％、二酸化炭素４．５％、水素５６．２％、水２４．３％、ＧＨＳＶ  １５５１３（ｈ−１）となるよう調節した。次いで、各々１５分を掛けて所定の温度に昇温した後、反応を開始した。反応ガスの組成はガスクロマトグラフィにより分析した。結果を表１に示す。
【００２５】
比較例４
管型反応器に触媒Ｃ  ７．３ｇを充填し、窒素ガスを１００ｍＬ／ｍｉｎ．流通させながら反応器温度を２００℃に昇温した。続いて窒素ガスの代わりに組成が一酸化炭素２０％、二酸化炭素６％、水素７４％のガスを１００ｍＬ／ｍｉｎ．の流速で導入し触媒の賦活処理を行った。触媒層の発熱がおさまった後、前記導入ガスの流量を高めてから、続いて反応器手前の蒸発器を通じて水を供給し、入口ガスの組成が一酸化炭素１５％、二酸化炭素４．５％、水素５６．２％、水２４．３％、ＧＨＳＶ  １５５１３（ｈ−１）となるよう調節した。続いて空気を導入して入口ガスの組成が一酸化炭素１４．３％、二酸化炭素４．３％、水素５３．４％、酸素１％、窒素３．９％、水２３．１％、ＧＨＳＶ  １６３１７（ｈ−１）となるよう調節した。次いで、各々１５分を掛けて所定の温度に昇温した後、反応を開始した。反応ガスの組成はガスクロマトグラフィにより分析した。結果を表１に示す。
【００２６】
比較例５
管型反応器に触媒Ｃ  ７．３ｇを充填し、反応器設定温度を３００℃にした以外は比較例３と同様に反応を行い、一酸化炭素変成率（ｍｏｌ％）の経時変化を調べた。結果を表２に示す。
【００２７】
2004330107.tif 000002
【００２８】
2004330107.tif 000003
【００２９】
【発明の効果】
白金と亜鉛−クロム複合酸化物からなる本発明の触媒は、反応温度が比較的低い低温シフト反応領域に適した一酸化炭素変成用触媒として用いられている従来の銅系触媒に比べ、より高くかつ経時的低下も少ない優れた活性を有する。また、本触媒は、酸素に対する被毒性を有さないばかりか、酸素存在下で更に効率よく一酸化炭素を低減できる特性を有する。
このように、本触媒は、一酸化炭素変成用触媒として、低温かつ酸素の存在する雰囲気下で、連続的に繰り返し使用することができるため、その工業上に果たす役割は極めて大きい。